(57)【特許請求の範囲】
【請求項１】
式（Ｉ）
【化１】
0003655061.tif 000007
で示されるベンゾトリアゾール系紫外線吸収モノマーを０．０１〜２０重量％の割合で結合含有するビニル系共重合体であって眼用レンズ形成用である紫外線吸収性基材。式中、ＸはＨまたはハロゲンであり、Ｒ1はＣＨ3もしくはＨを示し、Ｒ2はＨ、ＣＨ3もしくは炭素数４〜６のｔ−アルキルよりなる群から選択され、ｍ，ｎは１〜６までの整数値が入る。
【発明の詳細な説明】
【０００１】
【発明の属する技術分野】
本発明は、紫外線吸収性共重合体を使用した眼用レンズの材質に関するものである。
【０００２】
【従来の技術】
従来から視力矯正にはコンタクトレンズが、白内障の手術においては水晶体の代わりとして眼内レンズ等の眼用レンズが使用されて来た。この眼用レンズの基材は性質により種々に分けることができる。代表的な基材としては非含水性で分子間の距離が狭く、硬い材質のものであるポリメチルメタクリレート（ＰＭＭＡ）や、含水性を持ち比較的分子間の距離が広いヒドロキシエチルメタクリレート（ＨＥＭＡ）が挙げられる。しかしながらこの両者とも水晶体のように紫外線を吸収する術を持っていないため、紫外線を吸収する性質を付与せしめた眼内レンズが、種々提案されている。
【０００３】
実際にＰＭＭＡレンズではベンゾトリアゾール系の紫外線吸収剤が基材に添加されている。これは、基材と物理的に結合しているだけであるが、ＰＭＭＡに代表されるような硬いポリマ−では、分子間の距離が紫外線吸収剤が抜けない程度に詰まっており、紫外線吸収材が溶出しにくくなっている。
【０００４】
【発明が解決しようとする課題】
しかし、ＨＥＭＡ等に代表されるような含水性のポリマーや、柔らかい材料では、分子間の距離が比較的広くなっており、分子量の小さい紫外線吸収剤では溶出が起こり、その効果が無くなってしまう。このような問題を防ぐために、いくつかの方法が開示されているが、いずれも合成操作が、煩雑であったり、溶出量が多かったり、必要とする波長吸収特性に対して不満足であったりする。
【０００５】
【課題を解決するための手段】
本発明は、上記の課題を解決するために式（Ｉ）
【０００６】
【化２】
0003655061.tif 000002
で示されるベンゾトリアゾール系紫外線吸収モノマーを結合含有するビニル系共重合体である紫外線吸収材であることを特徴とする。式中、ＸはＨまたはハロゲンであり、Ｒ１はＣＨ３もしくはＨを示し、Ｒ２はＨ、ＣＨ３もしくは炭素数４〜６のｔ−アルキルよりなる群から選択され、ｍ，ｎは１〜６までの整数値が入る。
【０００７】
また、本発明は前述したベンゾトリアゾール系紫外線吸収モノマーを０．０１〜２０重量％の割合で結合含有するビニル系共重合体からなる紫外線吸収材である事を特徴とする。
【０００８】
さらに、本発明は本発明に従う眼用レンズを構成する基材たるビニル系共重合体は眼用レンズ用であることを特徴とする。
【０００９】
前記紫外線吸収性基材の他に従来から公知の各種ビニル系共重合性モノマーを使用することができ、例えば、以下に挙げるものを使用することができる。なお、表記上「・・・（メタ）アクリレート」とあるのは「・・・アクリレート」または「メタクリエート」を表す。
【００１０】
まず、メチル（メタ）アクリレート、エチル（メタ）アクリレート、プロピル（メタ）アクリレート、ｎ−ブチル（メタ）アクリレート、tert−ブチル（メタ)アクリレート、イソブチル（メタ）アクリレート、ｎ−ペンチル（メタ）アクリレート、tert−ペンチル（メタ）アクリレ−ト、ヘキシル（メタ）アクリレート、２−メチルブチル（メタ）アクリレート、ヘプチル（メタ）アクリレート、オクチル（メタ）アクリレート、２−エチルヘキシル（メタ）アクリレート、ノニル（メタ）アクリレート、デシル（メタ）アクリレート、ドデシル（メタ）アクリレート、ステアリル（メタ）アクリレート、シクロペンチル（メタ）アクリレート、シクロヘキシル（メタ）アクリレート等の直鎖状、分岐鎖状、環状のアルキル（メタ）アクリルレート類、シリコン含有（メタ）アクリレート類を挙げることができる。
【００１１】
また、親水性表面を有する材料を得ようとする場合には、例えば、以下に挙げるものを使用することができる。
【００１２】
Ｎ−ビニルピロリドン、α−メチレン−Ｎ−メチルピロリドン、Ｎ−ビニルカプロラクタム等のＮ−ビニルラクタム類；ヒドロキシエチル（メタ）アクリレート、ヒドロキシプロピル（メタ）アクリレート、ヒドロキシブチル（メタ）アクリレート、ジヒドロキシプロピル（メタ）アクリレート、ジヒドロキシブチル（メタ）アクリレート、ジエチレングリコールモノ（メタ）アクリレート、トリエチレングリコールモノ（メタ）アクリレート、ジプロピレングリコールモノ（メタ）アクリレート等の水酸基含有（メタ）アクリレート類；（メタ）アクリル酸；（メタ）アクリルアミド、Ｎ−メチル（メタ）アクリルアミド、Ｎ−エチル（メタ）アクリルアミド、Ｎ−ヒドロキシエチル（メタ）アクリルアミド、Ｎ，Ｎ−ジメチル（メタ）アクリルアミド、Ｎ，Ｎ−ジエチル（メタ）アクリルアミド、Ｎ−エチルアミノエチル（メタ）アクリルアミド類等を挙げることができる。
【００１３】
また、これらの共重合物を利用する事も可能であり、例えば、エチルメタクリレートと２−ヒドロキシエチルメタクリレートの共重合物、エチルメタクリレートとメチルメタクリレートの共重合物、２−エチルヘキシルメタクリレートとブチルメタクリレートの共重合物、２−エチルヘキシルメタクリレートとドデシルメタクリレートの共重合の組み合わせ等が挙げられる。
【００１４】
なお、これらの重合体の安定性を考慮して、エチレングリコール（メタ）アクリレート、ジエチレングリコールジ（メタ）アクリレート等に代表される架橋剤を添加することもできる。
以下に本発明における実施例をあげる。
【００１５】
【実施例１】
２−（２´−ヒドロキシ−３´−ｔ−ブチル−５´−メタクリロキシエチル  カルボエトキシフェニル）−２Ｈ−ベンゾトリアゾールの合成方法１
（１）ベンゾトリアゾールの２量体となった物質を下式（II）のような市販品（チバガイキー社チヌビン２１３）より得る。
【００１６】
【化３】
0003655061.tif 000003
これを５ＮのＫＯＨの中に攪拌しながら入れアルカリ加水分解をさせ、フェニルベンゾトリアゾール末端がカルボン酸塩となった生成物を得る。
【００１７】
さらに、上記の生成物を５ＮのＨＣｌの酸性溶液に攪拌しながら滴下し、下式（III ）のような白色沈殿物を得る。
【００１８】
【化４】
0003655061.tif 000004
（２）上記（１）の混濁液に酢酸エチルを攪拌しながら入れる。混濁（白色沈殿物）が消えたところで酢酸エチルを入れるのを止める。この状態で有機層と水層とに分離しているため有機層のみをスポイト等で取りだし水で洗う。水で洗浄した有機層をドラフト内に放置し溶媒（酢酸エチル）をとばす。
【００１９】
（３）（２）で得られた生成物を主溶媒メタノール、副溶媒酢酸エチルとし、再結晶法により結晶物を得る。これを塩化チオニル中に入れた後、水温４０℃で１２時間程灌流し、下式（IV）のような酸塩化物を得る。
【００２０】
【化５】
0003655061.tif 000005
これをヒドロキシエチルメタクリレート（ＨＥＭＡ）中に入れ、ピリジン存在化に６時間攪拌する。反応終了後溶媒を留去し、下式（Ｖ）のような合成物を得る。
【化６】
0003655061.tif 000006
【００２１】
【実施例２】
２−（２´−ヒドロキシ−３´−ｔ−ブチル−５´−メタクリロキシエチル  カルボエトキシフェニル）−２Ｈ−ベンゾトリアゾールの合成方法２
【００２２】
（１）´実施例１と同様に（１）〜（２）の手順を行う。
【００２３】
（２）´上記（１）´で得られた生成物をヒドロキシエチルメタクリレート（ＨＥＭＡ）中に溶解し、濃硫酸を加え、６時間加熱攪拌する。これにエーテルを加えて有機層を分離する。分液した有機層を炭酸水素ナトリウム溶液で洗浄し、溶媒を留去し、式（Ｖ）のような合成物を得る。
【００２４】
次に実施例１及び２で得られた紫外線吸収モノマーをＨＥＭＡ中に１重量％添加し、重合固化させた後、煮沸処理し、煮沸液の紫外領域の吸光度を測定することで、紫外線吸収剤（紫外線吸収モノマー）の溶出の確認をした。その結果を図１に示す。この結果から明らかなように紫外線吸収剤と考えられる溶出はなかった。
【００２５】
また、上記と同様に紫外線吸収モノマーをＨＥＭＡ中に１重量％添加し、重合固化させたものの光線透過特性を測定した。その結果を図２に示す。この結果から明らかなように紫外線の吸収がみられた。
【００２６】
次に、このようにして得られた紫外線吸収性基材を用いて眼内レンズを製造する方法を以下に述べる。ここでは具体的に１ピースレンズの製造方法を述べる。
【００２７】
まず、紫外線吸収性基材を一定の厚さの板状にし、そこから眼内レンズの基（コア）となるものを円盤状に切り抜いていく。つぎに円盤状に切り抜いたコアをジグに取付ける。取付けが終わったらコアの片面を実際の眼内レンズの形状に旋削加工していく。片面の加工が終了したらジグからコアを取り外し、反対面を旋削加工できるようにもう一度ジグに取付ける。取付けが終わったら反対面を先程と同じように眼内レンズの形状に旋削加工していく。両面が仕上がったら研磨し、洗浄を行い、表面、寸法、光学性能、外観等の検査を経て完成となる。
【００２８】
上記の製造方法は眼内レンズの光学部と支持部が一体形成されている１ピースレンズであったが、その他にも光学部と支持部が別々に作られ、後から一体化させる３ピースレンズ等がある。この３ピースレンズは同一材質からなるものと異なった材質からできているものがあり、同一材質のものはもちろんのこと異なった材質においてもそれぞれに本発明の紫外線吸収モノマーを重合させ使用することができる。
【００２９】
【発明の効果】
以上のように、本発明によれば、合成が簡単で分子間の比較的広い基材においても紫外線吸収剤が溶出することなく使用でき、安定して紫外線を吸収できる紫外線吸収性基材を提供できる。
【図面の簡単な説明】
【図１】実施例にて得られた紫外線吸収モノマーを重合固化させ、煮沸による紫外線吸収剤の溶出を分光光度計測定した図である。
【図２】実施例にて得られた紫外線吸収モノマーを重合固化させたものの光線透過特性を示した図である。
【図１】
0003655061.tif 000008
【図２】
0003655061.tif 000009